(57)【特許請求の範囲】
【請求項１】
下記一般式（１）で表される繰り返し単位と、下記一般式（２）で表される繰り返し単位とを有し、前記一般式（１）で表される繰り返し単位の含量が１モル％以上１００モル％以下であり、ポリスチレン換算重量平均分子量が１０００以上１００００００以下であるホール輸送性ポリマー。
【化１】
0003871826.tif 000030
（（式中、Ａは下記一般式（３）で表される構造のＡｒ１及びＡｒ２から水素原子を１個ずつ取り除いた２価基、または下記一般式（４）で表される構造のＡｒ１１及びＡｒ１５から水素原子を１個ずつ取り除いた２価基、または下記一般式（５）で表される構造のＡｒ２１及びＡｒ２２から水素原子を１個ずつ取り除いた２価基を表し、
【化２】
0003871826.tif 000031
を表し、Ａｒ１は置換もしくは無置換のアリール基を表し、Ａｒ２は水素原子、置換もしくは無置換のアリール基を表し、Ａｒ３、Ａｒ４はアシル基、置換もしくは無置換のアルキル基、置換もしくは無置換のアリール基を表す。）
【化３】
0003871826.tif 000032
を表し、Ａｒ11、Ａｒ13、Ａｒ15、Ａｒ16は置換もしくは無置換のアリール基を表し、Ａｒ12、Ａｒ14は置換もしくは無置換のアリレン基を表す。）
【化４】
0003871826.tif 000033
を表し、Ａｒ21、Ａｒ22は置換もしくは無置換のアリール基を表し、Ａｒ23、Ａｒ24は水素原子、置換もしくは無置換のアリール基を表し、Ｙ4は単結合、−Ｏ−、−Ｓ−、−ＳＯ−、−ＳＯ2−、−ＣＯ−、炭素原子数１〜１２の直鎖状または分岐状または環状のアルキレン基、置換もしくは無置換のアリレン基を表す。）
Ｂは置換または無置換の脂肪族２価基、置換または無置換の環状脂肪族２価基、置換または無置換の芳香族２価基、又はこれらを連結してできる２価基、又は、
【化５】
0003871826.tif 000034
（ここで、Ｒ31、Ｒ32、Ｒ33、Ｒ34、Ｒ35、Ｒ36は独立して置換もしくは無置換のアルキル基、置換もしくは無置換のアリール基またはハロゲン原子であり、ａ、ｂ、ｅ、ｆは各々独立して０〜４の整数であり、ｃ及びｄは各々独立して０〜３の整数であり、Ｚ1は単結合、炭素原子数２〜１２の直鎖状のアルキレン基、炭素原子数３〜１２の分岐状のアルキレン基、一つ以上の炭素数１〜６のアルキレン基と一つ以上の酸素原子及びまたは硫黄原子から構成される２価基、−Ｏ−、−Ｓ−、−ＳＯ−、−ＳＯ2−、−ＣＯ−、
【化６】
0003871826.tif 000035
から選ばれ、Ｚ2、Ｚ3は置換もしくは無置換の脂肪族の２価基又は置換もしくは無置換のアリレン基を表し、Ｒ41、Ｒ42、Ｒ43、Ｒ44、Ｒ45、Ｒ46、Ｒ47は各々独立して水素原子、ハロゲン原子、置換もしくは無置換のアルキル基、置換もしくは無置換のアルコキシ基、置換もしくは無置換のアリール基を表し、また、Ｒ41とＲ42は結合して炭素数５〜１２の炭素環を形成してもよく、Ｒ48とＲ49は単結合または炭素数１〜４のアルキレン基を表し、Ｒ50とＲ51は各々独立して置換もしくは無置換のアルキル基、置換もしくは無置換のアリール基を表し、ｈは０〜４の整数、ｉは０〜２０の整数、ｊは０〜２０００の整数を表す。）を表し、
Ｘ1はオキシ基、イミノ基、チオ基、オキシカルボニル基、イミノカルボニル基、ウレイレン基、カルボニルオキシカルボニル基、スルフォニル基、イミノスルフォニル基、イミノカルボニルオキシ基を表す。））
【請求項２】
下記一般式（６）で表される繰り返し単位と、下記一般式（８）で表される繰り返し単位を有し、式（６）で表される繰り返し単位の含量が１モル％以上１００モル％以下であり、ポリスチレン換算重量平均分子量が１０００以上１００００００以下であるホール輸送性ポリマー。
【化７】
0003871826.tif 000036
式中、Ｃは下記一般式（９）で表される構造のＡｒ１及びＡｒ２から水素原子を１個ずつ取り除いた２価基を表し、
【化８】
0003871826.tif 000037
を表し、Ｒ1は水素原子、置換もしくは無置換のアルキル基、置換もしくは無置換のアリール基を表す。Ａｒ1は置換もしくは無置換のアリール基を表し、Ａｒ2は水素原子、置換もしくは無置換のアリール基を表し、Ａｒ3、Ａｒ4はアシル基、置換もしくは無置換のアルキル基、置換もしくは無置換のアリール基を表す。）
Ｘ2はオキシ基、イミノ基、チオ基、イミノカルボニル基、ウレイレン基、カルボニルオキシカルボニル基、スルフォニル基、イミノスルフォニル基、イミノカルボニルオキシ基を表す。
Ｂは置換または無置換の脂肪族２価基、置換または無置換の環状脂肪族２価基、置換または無置換の芳香族２価基、又はこれらを連結してできる２価基、又は、
【化９】
0003871826.tif 000038
（ここで、Ｒ31、Ｒ32、Ｒ33、Ｒ34、Ｒ35、Ｒ36は独立して置換もしくは無置換のアルキル基、置換もしくは無置換のアリール基またはハロゲン原子であり、ａ、ｂ、ｅ、ｆは各々独立して０〜４の整数であり、ｃ及びｄは各々独立して０〜３の整数であり、Ｚ1は単結合、炭素原子数２〜１２の直鎖状のアルキレン基、炭素原子数３〜１２の分岐状のアルキレン基、一つ以上の炭素数１〜６のアルキレン基と一つ以上の酸素原子及びまたは硫黄原子から構成される２価基、−Ｏ−、−Ｓ−、−ＳＯ−、−ＳＯ2−、−ＣＯ−、
【化１０】
0003871826.tif 000039
から選ばれ、Ｚ2、Ｚ3は置換もしくは無置換の脂肪族の２価基又は置換もしくは無置換のアリレン基を表し、Ｒ41、Ｒ42、Ｒ43、Ｒ44、Ｒ45、Ｒ46、Ｒ47は各々独立して水素原子、ハロゲン原子、置換もしくは無置換のアルキル基、置換もしくは無置換のアルコキシ基、置換もしくは無置換のアリール基を表し、また、Ｒ41とＲ42は結合して炭素数５〜１２の炭素環を形成してもよく、Ｒ48とＲ49は単結合または炭素数１〜４のアルキレン基を表し、Ｒ50とＲ51は各々独立して置換もしくは無置換のアルキル基、置換もしくは無置換のアリール基を表し、ｈは０〜４の整数、ｉは０〜２０の整数、ｊは０〜２０００の整数を表す。）を表す。
【請求項３】
上記一般式（６）、一般式（８）において、Ｘ2がイミノカルボニルオキシ基である請求項２で表されるホール輸送性ポリマー。
【請求項４】
上記一般式（１）においてＡが下記一般式（７）で表されるホール輸送性ポリマー。
【化１１】
0003871826.tif 000040
（式中、Ａｒ71、Ａｒ73、Ａｒ74、Ａｒ75は置換もしくは無置換のアリレン基を表し、Ａｒ72、Ａｒ76は置換もしくは無置換のアリール基を表す。）
【請求項５】
上記一般式（１）、一般式（２）においてＸ1がイミノカルボニルオキシ基である請求項１又は請求項４で表されるホール輸送性ポリマー。
【請求項６】
導電性支持体上に感光層を設けた電子写真用感光体において、感光層に請求項１ないし請求項５のいずれかに記載のホール輸送性ポリマーを有効成分として含有することを特徴とする電子写真用感光体。
【請求項７】
導電性支持体上に複数層からなる感光層を設けた電子写真用感光体において、その表面層に請求項１ないし請求項５のいずれかに記載のホール輸送性ポリマーを有効成分として含有することを特徴とする電子写真用感光体。
【発明の詳細な説明】
【０００１】
【発明の属する技術分野】
本発明は、電子写真用感光体材料として有用な新規ホール輸送性ポリマー、及び、感光層中あるいは表面層に該ホール輸送性ポリマーを含有した高感度で且つ高耐久の電子写真用感光体に関する。
【０００２】
【従来の技術】
近年、有機感光体（ＯＰＣ）が複写機、プリンターに多く使用されている。有機感光体の代表的な構成例として、導電性基板上に電荷発生層（ＣＧＬ）、電荷輸送層（ＣＴＬ）を順次積層した積層感光体が挙げられる。電荷輸送層は低分子電荷輸送材料（ＣＴＭ）とバインダー樹脂より形成される。しかしながら、低分子電荷輸送材料の含有により、バインダー樹脂が本来有する機械的強度を低下させ、このことが感光体の摩耗性、傷、クラック等の原因となり、感光体の耐久性を損うものとなっている。
【０００３】
光導電性高分子材料としては、古くはポリビニルアントラセン、ポリビニルピレン、ポリ−Ｎ−ビニルカルバゾール等のビニル重合体が電荷移動錯体型の感光体として検討されたが、光感度の点で満足できるものではなかった。一方、前述の積層型感光体の欠点を改良すべく、電荷輸送能を有する高分子材料に関する検討がなされている。例えば、トリフェニルアミン構造を有するアクリル系樹脂［Ｍ．Ｓｔｏｌｋａ  ｅｔ  ａｌ，Ｊ．Ｐｏｌｙｍ．Ｓｃｉ．，ｖｏｌ  ２１，９６９（１９８３）］、ヒドラゾン構造を有するビニル重合体（Ｊａｐａｎ  Ｈａｒｄ  Ｃｏｐｙ  ‘８９  Ｐ．６７）及びトリアリールアミン構造を有するポリカーボネート樹脂（米国特許４，８０１，５１７号、同４，８０６，４４３号、同４，８０６，４４４号、同４，９３７，１６５号、同４，９５９，２８８号、同５，０３０，５３２号、同５，０３４，２９６号、同５，０８０，９８９号各明細書、特開昭６４−９９６４号、特開平３−２２１５２２号、特開平２−３０４４５６号、特開平４−１１６２７号、特開平４−１７５３３７号、特開平４−１８３７１号、特開平４−３１４０４号、特開平４−１３３０６５号各公報）等であるが、実用化には到っていない。
【０００４】
また、Ｍ．Ａ．Ａｂｋｏｗｉｔｚらはテトラアリールベンジジン誘導体をモデル化合物として低分子分散型と高分子化されたポリカーボネートとの比較を行っているが、高分子系はドリフト移動度が一桁低いとの結果を得ている［Ｐｈｙｓｉｃａｌ  Ｒｅｖｉｅｗ  Ｂ４６  ６７０５（１９９２）］。この原因については明らかではないが、高分子化する事により機械的強度は改善されるものの、感度、残留電位等電気的特性に課題があることを示唆している。
【０００５】
【発明が解決しようとする課題】
本発明は上記従来技術の実情に鑑みてなされたものであって、有機感光体用の電荷輸送性高分子材料として特に有用な新規ホール輸送性ポリマーを提供すること、及び、その物を用いることにより、高感度で且つ高耐久な電子写真用感光体を提供することを目的とする。
【０００６】
【課題を解決するための手段】
本発明者らは鋭意検討した結果、特定の構造を有する新規ホール輸送性ポリマーにより上記課題が解決されることを見出し、本発明に到った
即ち、本発明は以下の（１）〜（７）である。
【０００７】
（１）下記一般式（１）で表される繰り返し単位と、下記一般式（２）で表される繰り返し単位とを有し、前記一般式（１）で表される繰り返し単位の含量が１モル％以上１００モル％以下であり、ポリスチレン換算重量平均分子量が１０００以上１００００００以下であるホール輸送性ポリマー。
【補正の内容】
【０００８】
【化１２】
0003871826.tif 000002
【０００９】
（（式中、Ａは下記一般式（３）で表される構造のＡｒ１及びＡｒ２から水素原子を１個ずつ取り除いた２価基、または下記一般式（４）で表される構造のＡｒ１１及びＡｒ１５から水素原子を１個ずつ取り除いた２価基、または下記一般式（５）で表される構造のＡｒ２１及びＡｒ２２から水素原子を１個ずつ取り除いた２価基を表し、
【００１０】
【化１３】
0003871826.tif 000003
【００１１】
を表し、Ａｒ1は置換もしくは無置換のアリール基を表し、Ａｒ2は水素原子、置換もしくは無置換のアリール基を表し、Ａｒ3、Ａｒ4はアシル基、置換もしくは無置換のアルキル基、置換もしくは無置換のアリール基を表す。）
【００１２】
【化１４】
0003871826.tif 000004
【００１３】
を表し、Ａｒ11、Ａｒ13、Ａｒ15、Ａｒ16は置換もしくは無置換のアリール基を表し、Ａｒ12、Ａｒ14は置換もしくは無置換のアリレン基を表す。）
【００１４】
【化１５】
0003871826.tif 000005
【００１５】
を表し、Ａｒ21、Ａｒ22は置換もしくは無置換のアリール基を表し、Ａｒ23、  Ａｒ24は水素原子、置換もしくは無置換のアリール基を表し、Ｙ4は単結合、−Ｏ−、−Ｓ−、−ＳＯ−、−ＳＯ2−、−ＣＯ−、炭素原子数１〜１２の直鎖状または分岐状または環状のアルキレン基、置換もしくは無置換のアリレン基を表す。）
Ｂは置換または無置換の脂肪族２価基、置換または無置換の環状脂肪族２価基、置換または無置換の芳香族２価基、又はこれらを連結してできる２価基、又は、
【００１６】
【化１６】
0003871826.tif 000006
【００１７】
（ここで、Ｒ31、Ｒ32、Ｒ33、Ｒ34、Ｒ35、Ｒ36は独立して置換もしくは無置換のアルキル基、置換もしくは無置換のアリール基またはハロゲン原子であり、ａ、ｂ、ｅ、ｆは各々独立して０〜４の整数であり、ｃ及びｄは各々独立して０〜３の整数であり、Ｚ1は単結合、炭素原子数２〜１２の直鎖状のアルキレン基、炭素原子数３〜１２の分岐状のアルキレン基、一つ以上の炭素数１〜６のアルキレン基と一つ以上の酸素原子及びまたは硫黄原子から構成される２価基、−Ｏ−、−Ｓ−、−ＳＯ−、−ＳＯ2−、−ＣＯ−、
【００１８】
【化１７】
0003871826.tif 000007
【００１９】
から選ばれ、Ｚ2、Ｚ3は置換もしくは無置換の脂肪族の２価基又は置換もしくは無置換のアリレン基を表し、Ｒ41、Ｒ42、Ｒ43、Ｒ44、Ｒ45、Ｒ46、Ｒ47は各々独立して水素原子、ハロゲン原子、置換もしくは無置換のアルキル基、置換もしくは無置換のアルコキシ基、置換もしくは無置換のアリール基を表し、また、Ｒ41とＲ42は結合して炭素数５〜１２の炭素環を形成してもよく、Ｒ48とＲ49は単結合または炭素数１〜４のアルキレン基を表し、Ｒ50とＲ51は各々独立して置換もしくは無置換のアルキル基、置換もしくは無置換のアリール基を表し、ｈは０〜４の整数、ｉは０〜２０の整数、ｊは０〜２０００の整数を表す。）を表し、
Ｘ1はオキシ基、イミノ基、チオ基、オキシカルボニル基、イミノカルボニル基、ウレイレン基、カルボニルオキシカルボニル基、スルフォニル基、イミノスルフォニル基、イミノカルボニルオキシ基を表す。））
（２）下記一般式（６）で表される繰り返し単位と、下記一般式（８）で表される繰り返し単位を有し、式（６）で表される繰り返し単位の含量が１モル％以上１００モル％以下であり、ポリスチレン換算重量平均分子量が１０００以上１００００００以下であるホール輸送性ポリマー。
【００２０】
【化１８】
0003871826.tif 000008
【００２１】
式中、Ｃは下記一般式（９）で表される構造のＡｒ１及びＡｒ２から水素原子を１個ずつ取り除いた２価基を表し、
【００２２】
【化１９】
0003871826.tif 000009
【００２３】
を表し、Ｒ1は水素原子、置換もしくは無置換のアルキル基、置換もしくは無置換のアリール基を表す。Ａｒ1は置換もしくは無置換のアリール基を表し、Ａｒ2は水素原子、置換もしくは無置換のアリール基を表し、Ａｒ3、Ａｒ4はアシル基、置換もしくは無置換のアルキル基、置換もしくは無置換のアリール基を表す。）  Ｘ2はオキシ基、イミノ基、チオ基、イミノカルボニル基、ウレイレン基、カルボニルオキシカルボニル基、スルフォニル基、イミノスルフォニル基、イミノカルボニルオキシ基を表す。
【００２４】
Ｂは置換または無置換の脂肪族２価基、置換または無置換の環状脂肪族２価基、置換または無置換の芳香族２価基、又はこれらを連結してできる２価基、又は、
【００２５】
【化２０】
0003871826.tif 000010
【００２６】
（ここで、Ｒ31、Ｒ32、Ｒ33、Ｒ34、Ｒ35、Ｒ36は独立して置換もしくは無置換のアルキル基、置換もしくは無置換のアリール基またはハロゲン原子であり、ａ、ｂ、ｅ、ｆは各々独立して０〜４の整数であり、ｃ及びｄは各々独立して０〜３の整数であり、Ｚ1は単結合、炭素原子数２〜１２の直鎖状のアルキレン基、炭素原子数３〜１２の分岐状のアルキレン基、一つ以上の炭素数１〜６のアルキレン基と一つ以上の酸素原子及びまたは硫黄原子から構成される２価基、−Ｏ−、−Ｓ−、−ＳＯ−、−ＳＯ2−、−ＣＯ−、
【００２７】
【化２１】
0003871826.tif 000011
【００２８】
から選ばれ、Ｚ2、Ｚ3は置換もしくは無置換の脂肪族の２価基又は置換もしくは無置換のアリレン基を表し、Ｒ41、Ｒ42、Ｒ43、Ｒ44、Ｒ45、Ｒ46、Ｒ47は各々独立して水素原子、ハロゲン原子、置換もしくは無置換のアルキル基、置換もしくは無置換のアルコキシ基、置換もしくは無置換のアリール基を表し、また、Ｒ41とＲ42は結合して炭素数５〜１２の炭素環を形成してもよく、Ｒ48とＲ49は単結合または炭素数１〜４のアルキレン基を表し、Ｒ50とＲ51は各々独立して置換もしくは無置換のアルキル基、置換もしくは無置換のアリール基を表し、ｈは０〜４の整数、ｉは０〜２０の整数、ｊは０〜２０００の整数を表す。）を表す。
【００２９】
（３）上記一般式（６）、一般式（８）において、Ｘ2がイミノカルボニルオキシ基である前記（２）で表されるホール輸送性ポリマー。
【００３０】
（４）上記一般式（１）においてＡが下記一般式（７）で表されるホール輸送性ポリマー。
【００３１】
【化２２】
0003871826.tif 000012
【００３２】
（式中、Ａｒ71、Ａｒ73、Ａｒ74、Ａｒ75は置換もしくは無置換のアリレン基を表し、Ａｒ72、Ａｒ76は置換もしくは無置換のアリール基を表す。）
（５）上記一般式（１）、一般式（２）においてＸ1がイミノカルボニルオキシ基である（１）又は（４）で表されるホール輸送性ポリマー。
【００３３】
（６）導電性支持体上に感光層を設けた電子写真用感光体において、感光層に（１）ないし（５）のいずれかに記載のホール輸送性ポリマーを有効成分として含有することを特徴とする電子写真用感光体。
【００３４】
（７）導電性支持体上に複数層からなる感光層を設けた電子写真用感光体において、その表面層に（１）ないし（５）のいずれかに記載のホール輸送性ポリマーを有効成分として含有することを特徴とする電子写真用感光体。
【００３５】
上記のように本発明は、電荷輸送能を有する前記一般式（１）又は一般式（６）で示される繰り返し単位を少なくとも含有するホール輸送性ポリマー、電荷輸送能を有する前記一般式（１）又は（６）で示される繰り返し単位のみからなるホール輸送性ポリマー、または電荷輸送能を有する前記一般式（１）と前記一般式（２）又は前記一般式（６）と前記一般式（８）で示される繰り返し単位とからなるランダムまたはブロックまたは交互共重合ホール輸送性ポリマーであり、特に、一般式（１）中のＡが一般式（７）で表される上記ホール輸送性ポリマーであり、これらのホール輸送性ポリマーを感光層中または感光層の表面層に含有した電子写真用感光体である。
【００３６】
これらのホール輸送性ポリマーは低分子電荷輸送材料を添加しなくても良好なホール輸送性を示し、また、良好な帯電性、透明性を示すので有機半導体素子用の高分子電荷輸送材料として使用できると共に耐摩耗性等の機械的特性も低分子分散型ポリマーと比べて優れている。したがって、このものを感光層中に含有する電子写真用感光体は従来感光体の電気特性を保持しながら高い機械的強度を付加する事ができ、高感度で且つ高耐久な電子写真用感光体が提供できる。また、積層型感光体の場合は摩擦応力を受ける感光層の表面層に本発明のホール輸送性ポリマーを使用することにより機械的強度の付加を最大限有効に作用させることができる。
【００３７】
以下、本発明をさらに詳しく説明する。
【００３８】
本発明のホール輸送性ポリマー及び電子写真用感光体に使用されるホール輸送性ポリマーは新規物質であり、以下のような方法によって製造される。
【００３９】
本発明のホール輸送性ポリマーは従来公知の縮合系高分子の合成法により製造する事ができ、主として重縮合や重付加によって製造することができる。これらの方法については「新高分子実験学３  高分子の合成・反応（２）縮合系高分子の合成  高分子学会編  共立出版（株）」等に記載されている。
【００４０】
例えば、一般式（１）及び（２）においてＸ1がオキシカルボニル基の場合、これまで公知のポリエステル合成法を適用でき、ジオール（ビスフェノールを含む）とジカルボン酸誘導体の求核アシル置換重合やジカルボン酸の塩と脂肪族ジハライドの脂肪族求核置換重合等によって合成する事ができる。その詳細については上記「新高分子実験学３  高分子の合成・反応（２）縮合系高分子の合成  高分子学会編  共立出版（株）」のページ４９〜５４、ページ７７〜９５に記載の方法が適用できる。特に、ページ８７〜９５に記載されているポリアリレートの合成法が好ましく適用される。
【００４１】
さらに具体的には一般式（１）中の２価基Ａを有する
ＨＯ−Ａ−ＯＨ              一般式（８）
で表されるジオールと一般式（２）中の２価基Ｂを有する
ＣｌＣＯ−Ｂ−ＣＯＣｌ      一般式（９）
で表される酸クロリドによって容易に合成することができる。その時の反応温度、溶媒、触媒、分子量調節剤等については上記文献中に記載の方法が適用できる。また、一般式（８）及び一般式（９）中のＡ及びＢが入れ替わった物からも同様にして合成できる。また、それらジオール体又は酸クロリド体を混合することによってＡの濃度を任意に変えることもできる。
【００４２】
また、例えば、一般式（１）及び（２）においてＸ1がイミノカルボニルオキシ基の場合、これまで公知のポリウレタン合成法を適用でき、ジオールとジイソシアナートの重付加やジアミンとビスクロロホルメートの重縮合等によって合成することができる。その詳細については上記「新高分子実験学３  高分子の合成・反応（２）縮合系高分子の合成  高分子学会編  共立出版（株）」のページ１１７〜１１９やページ２２９〜２３３に記載の方法が適用できる。
【００４３】
さらに具体的には一般式（１）中の２価基Ａを有する
ＨＯ−Ａ−ＯＨ              一般式（８）
で表されるジオールと一般式（２）中の２価基Ｂを有する
ＯＣＮ−Ｂ−ＮＣＯ          一般式（１０）
で表されるジイソシアナートによって容易に合成することができる。その時の反応温度、溶媒、触媒、分子量調節剤等については上記文献中に記載の方法が適用できる。また、一般式（８）及び一般式（１０）中のＡ及びＢが入れ替わった物からも同様にして合成できる。また、それらジオール体又はジイソシアナート体を混合することによってＡの濃度を任意に変えることもできる。
【００４４】
ＨＯ−Ａ−ＯＨで表される重合用出発原料としては特開平７−２２８５５７、特開平９−３１０３５、特開平９−２７８７２３、特開平９−３１０３４、特開平１０−５３５６９、特開平８−１９８８２５、特開平９−１９４４４２、特開平９−２６３５６９、特開平９−２０２７９３、特開平９−２６８１６４、特開平１０−７６２９、特開平７−２６７９０５、特開平１１−６０５４４、特願平１０−１９８８０９等に具体的構造や合成法が記載されており、それらを利用することができる。
【００４５】
以上すべての重合操作において分子量を調節するために分子量調節剤として末端停止剤を用いることができ、従って、本発明で使用されるホール輸送性ポリマーの末端には停止剤にもとずく置換基が結合してもよい。使用される末端停止剤は、例えば従来公知の１価の芳香族ヒドロキシ化合物、１価の芳香族アミン化合物、１価の芳香族チオール化合物、１価の芳香族ハロゲン化合物、１価のカルボン酸又は１価のカルボン酸のハライド誘導体、１価のイソシアナート、１価のクロロホルメート等を目的物に応じて選択し、使用することができる。
【００４６】
本発明の電子写真用感光体に有効成分として使用される請求項１〜５で示されるホール輸送性ポリマーの好ましい分子量はポリスチレン換算重量平均分子量で１０００〜１００００００であり、より好ましくは２０００〜５０００００である。分子量が小さすぎる場合は機械的強度が弱くなり、成膜時にひびが入ったりして実用性に乏しくなる。また、分子量が大きすぎる場合は一般溶媒への溶解性が悪くなったり、溶液の粘度が高くなって塗工が困難になったりしてやはり実用性に乏しくなる。
【００４７】
又、機械的特性を改良するために重合時に分岐化剤を少量加えることもできる。分岐化剤としては、芳香族性ヒドロキシ基、ハロホーメート基、カルボン酸基、カルボン酸ハライド基又は活性なハロゲン原子等から選ばれる反応基を３つ以上（同種でも異種でもよい）有する化合物である。これらの分岐化剤は単独で使用してもよく、又、複数併用してもよい。
【００４８】
以上のようにして得られたホール輸送性ポリマーは重合中に使用した触媒や酸化防止剤、又、未反応のジオールや末端停止剤、又、重合中に発生した無機塩等の不純物を除去して本発明の感光層に使用される。
【００４９】
本発明の主要な繰り返し単位である一般式（１）及び一般式（２）についてさらに詳細に説明する。
【００５０】
本発明の説明で用いられる置換もしくは無置換のアルキル基としては炭素数１〜５の直鎖又は分岐鎖のアルキル基であり、これらのアルキル基は更にフッ素原子、シアノ基、フェニル基又はハロゲン原子もしくは炭素数１〜５の直鎖又は分岐鎖のアルキル基で置換されたフェニル基を含有してもよい。具体的には、メチル基、エチル基、ｎ−プロピル基、ｉ−プロピル基、ｔ−ブチル基、ｓ−ブチル基、ｎ−ブチル基、ｉ−ブチル基、トリフルオロメチル基、２−シアノエチル基、ベンジル基、２−フェニルエチル基、４−クロロベンジル基、４−メチルベンジル基等が挙げられる。
【００５１】
本発明の説明で用いられる置換もしくは無置換のアルコキシ基とは上述した置換もしくは無置換のアルキル基を有するアルコキシ基を表し、その具体例としてはメトキシ基、エトキシ基、ｎ−プロポキシ基、ｉ−プロポキシ基、ｎ−ブトキシ基、ｉ−ブトキシ基、ｓ−ブトキシ基、ｔ−ブトキシ基、２−ヒドロキシエトキシ基、２−シアノエトキシ基、ベンジルオキシ基、４−メチルベンジルオキシ基、トリフルオロメトキシ基等が挙げられる。
【００５２】
また、本発明の説明で用いられる置換もしくは無置換のアリール基としてはフェニル基、ナフチル基、ビフェニリル基、ピレニル基、フルオレニル基、２，２−ジフェニルビニル基、フェナンスリル基、アントリル基等が挙げられ、これらは上述した置換もしくは無置換のアルキル基、上述した置換もしくは無置換のアルキル基を有するアルコキシ基、及びフッ素原子、塩素原子、臭素原子、ヨウ素原子等のハロゲン原子を置換基として有していてもよい。また、Ａｒ3、Ａｒ4の置換もしくは無置換のアリール基の場合は上記説明に加えて下記一般式（１１）で表される基を挙げることができる。
【００５３】
【化２３】
0003871826.tif 000013
【００５４】
（式中、Ｚ4は−Ｏ−、−Ｓ−、−ＳＯ−、−ＳＯ2−、−ＣＯ−及び以下の２価基から選ばれる。
【００５５】
【化２４】
0003871826.tif 000014
【００５６】
（ここで、Ｒ2は水素原子、置換もしくは無置換のアルキル基、置換もしくは無置換のアルコキシ基、ハロゲン原子、置換もしくは無置換のアリール基、置換もしくは無置換のアリールアミノ基、シアノ基を表し、Ｒ3は、水素原子、置換もしくは無置換のアルキル基、置換もしくは無置換のアリール基を表し、ｋは１〜１２の整数、ｌは１〜３の整数を表す。））
ハロゲン原子としてはフッ素原子、塩素原子、臭素原子、ヨウ素原子が挙げられる。
【００５７】
置換もしくは無置換のアリールアミノ基としては、置換もしくは無置換のアリール基が１個乃至２個置換したアミノ基を表す。
【００５８】
アシル基としてはアセチル基、ベンゾイル基を上げることができる。
【００５９】
本発明中の置換もしくは無置換のアリレン基としては先に定義された置換もしくは無置換のアリール基から誘導される２価基を挙げることができる。
【００６０】
以上主に一般式（１）について説明したが同一表記については他の一般式中でも同じ定義である。
【００６１】
一般式（１）中のＡの主な具体例としては例えば以下のものを挙げることができる。
【００６２】
【化２５】
0003871826.tif 000015
【００６３】
【化２６】
0003871826.tif 000016
【００６４】
【化２７】
0003871826.tif 000017
【００６５】
【化２８】
0003871826.tif 000018
【００６６】
【化２９】
0003871826.tif 000019
【００６７】
本発明ではホール輸送能を有する前記一般式（１）の繰り返し単位のみからなるホール輸送性ポリマーを有効成分として含有させることもできるが機械的特性を調節するためにそれ以外の繰り返し単位との共重合体を使用することが望ましい。それ以外の繰り返し単位としては従来公知の重縮合系ポリマーや重付加系ポリマーとして知られる繰り返し単位をそのまま利用することができる。このような従来公知の繰り返し単位のうち、好ましい例として前記一般式（２）で表される繰り返し単位を挙げることができる。以下にもう一つの主要な繰り返し単位である一般式（２）について説明する。
【００６８】
一般式（２）のＢが脂肪族の２価基、環状脂肪族の２価基である場合の代表的具体例としては、エチレングリコール、ジエチレングリコール、トリエチレングリコール、ポリエチレングリコール、ポリテトラメチレンエーテルグリコール、１，３−プロパンジオール、１，４−ブタンジオール、１，５−ペンタンジオール、３−メチル−１，５−ペンタンジオール、１，６−ヘキサンジオール、１，５−ヘキサンジオール、１，７−ヘプタンジオール、１，８−オクタンジオール、１，９−ノナンジオール、１，１０−デカンジオール、１，１１−ウンデカンジオール、１，１２−ドデカンジオール、ネオペンチルグリコール、２−エチル−１，６−ヘキサンジオール、２−メチル−１，３−プロパンジオール、２−エチル−１，３−プロパンジオール、２，２−ジメチル−１，３−プロパンジオール、１，３−シクロヘキサンジオール、１，４−シクロヘキサンジオール、シクロヘキサン−１，４−ジメタノール、２，２−ビス（４−ヒドロキシシクロヘキシル）プロパン、キシリレンジオール、１，４−ビス（２−ヒドロキシエチル）ベンゼン、１，４−ビス（３−ヒドロキシプロピル）ベンゼン、１，４−ビス（４−ヒドロキシブチル）ベンゼン、１，４−ビス（５−ヒドロキシペンチル）ベンゼン、１，４−ビス（６−ヒドロキシヘキシル）ベンゼン、イソホロンジオール等で示されるジオールからヒドロキシ基を２個除いた２価基が挙げられる。
【００６９】
また、Ｂが芳香族の２価基である場合としては本発明中で定義された置換もしくは無置換のアリール基から誘導される２価基を挙げることができる。具体例としてはフェニレン基、トリレン基、ナフチレン基、ピレニレン基、ビフェニレン基等が挙げられる。
【００７０】
一般式（２）のＢの説明の中でＲ41とＲ42が結合して炭素数５〜１２の炭素環を形成する場合の具体例としては、炭素環としてはシクロペンタン環、シクロヘキサン環、ビシクロ［２，２，１］ヘプタン環等が挙げられ、これらにメチル基、シクロヘキシル基、フェニル基が１個から３個置換したものがさらに挙げられる。
【００７１】
一般式（１）の繰り返し単位と一般式（２）の繰り返し単位との共重合ポリマーにおいて一般式（１）の繰り返し単位の含有する割合は１モル％以上１００モル％以下の範囲で任意に選択することができる。ホール輸送性は一般式（１）の繰り返し単位の割合が多いほど高いホール移動性を示すので１モル％未満になると実質的にホール輸送性を示さなくなってしまう。本発明のホール輸送性ポリマーの使い方にもよるが、ホール輸送性ポリマーとして使用するには一般式（１）の繰り返し単位の含有する割合は１モル％以上であり、好ましくは５モル％以上、より好ましくは２０モル％以上含有する事が望ましい。
【００７２】
一般式（６）のＣの主な具体例としては、例えば以下のものを挙げることができる。
【００７３】
【化３０】
0003871826.tif 000020
【００７４】
以上本発明のホール輸送性ポリマーについて説明したが、次にこの物を使用した電子写真用感光体について説明する。
【００７５】
本発明の感光体の断面図を図１〜図６に示す。
【００７６】
本発明の感光体は、前記のようなホール輸送性ポリマーの１種または２種以上を感光層２（２'，２''，２'''，２''''，２'''''）に含有させたものであるが、これらの応用の仕方によって図１、図２、図３、図４、図５あるいは図６に示したごとくに用いることができる。
【００７７】
図１における感光体は、導電性支持体１上に増感染料及びホール輸送性ポリマー、場合により結合剤（結着樹脂）よりなる感光層２が設けられたものである。ここでのホール輸送性ポリマーは光導電性物質として作用し、光減衰に必要な電荷担体の生成及び移動はホール輸送性ポリマーを介して行われる。しかしながら、ホール輸送性ポリマーは光の可視領域においてほとんど吸収を有していないので、可視光で画像を形成する目的のためには、可視領域に吸収を有する増感染料を添加して増感する必要がある。
【００７８】
図２における感光体は、導電性支持体１上に電荷発生物質３をホール輸送性ポリマー単独あるいは結合剤と併用してなる電荷輸送媒体４の中に分散せしめた感光層２′が設けられたものである。ここでのホール輸送性ポリマーは単独であるいは結合剤との併用で電荷輸送媒体を形成し、一方、電荷発生物質３（無機又は有機顔料のような電荷発生物質）が電荷担体を発生する。この場合、電荷輸送媒体４は主として電荷発生物質３が発生する電荷担体を受入れ、これを輸送する作用を担当している。そして、この感光体にあっては電荷発生物質とホール輸送性ポリマーとが、互いに主として可視領域において吸収波長領域が重ならないというのが基本的条件である。これは、電荷発生物質３に電荷担体を効率よく発生させるためには、電荷発生物質表面まで光を透過させる必要があるからである。一般式（１）で表わされる繰り返し単位を含有するホール輸送性ポリマーは波長６００ｎｍ以上の可視領域にほとんど吸収がなく、一般に可視領域から近赤外領域の光線を吸収し、電荷担体を発生する電荷発生物質３とを組合わせた場合、特に有効に電荷輸送物質として働くのがその特徴である。なお、上記電荷輸送媒体４中に低分子電荷輸送物質を含有させてもよい。
【００７９】
図３における感光体は、導電性支持体１上に電荷発生物質３を主体とする電荷発生層５と、ホール輸送性ポリマーを含有する電荷輸送層４との積層からなる感光層２''が設けられたものである。この感光体では、電荷輸送層４を透過した光が電荷発生層５に到達し、その領域で電荷担体の発生が起こり、一方、電荷輸送層４は電荷担体の注入を受け、その輸送を行うもので、光減衰に必要な電荷担体の発生は、電荷発生物質３で行われ、また電荷担体の輸送は、電荷輸送層４で行われる。こうした機構は図２に示した感光体においてした説明と同様である。
【００８０】
なお、電荷輸送層４は本発明のホール輸送性ポリマー単独あるいは結合剤との併用で形成される。また電荷発生効率を高めるために、電荷発生層５に本発明のホール輸送性ポリマーを含有させてもよい。同様の目的で、感光層２''中に低分子電荷輸送物質を併用してもよい。後述の感光層２'''〜２'''''についても同様である。
【００８１】
図４における感光体は、電荷輸送層４上に保護層６を設けたものである。本構成の場合は、電荷輸送層４上にホール輸送性ポリマーあるいは結合剤との併用で保護層が形成される。当然のことながら、従来多く使用されている低分子分散型電荷輸送層上への形成が効果的である。なお図２に示した感光層２'上へ同様に保護層が設けられてもよい。
【００８２】
図５における感光体は図３の電荷発生層５と本発明のホール輸送性ポリマーを含有する電荷輸送層４の積層順を逆にしたものであり、その電荷担体の発生及び輸送の機構は上記の説明と同様にできる。この場合機械的強度を考慮し図６の様に電荷発生層５の上に保護層６を設けることもできる。
【００８３】
実際に本発明の感光体を作製するには、図１に示した感光体であれば、ホール輸送性ポリマーの１種または２種以上あるいはそれと結合剤と併用して溶解し、更にこれに増感染料を加えた液をつくり、これを導電性支持体１上に塗布し乾燥して感光層２を形成すればよい。
【００８４】
感光層の厚さは３〜５０μｍ、好ましくは５〜４０μｍが適当である。感光層２に占めるホール輸送性ポリマーの量は３０〜１００重量％であり、また、感光層２に占める増感染料の量は０．１〜５重量％、好ましくは０．５〜３重量％である。増感染料としては、ブリリアントグリーン、ビクトリアブルーＢ、メチルバイオレット、クリスタルバイオレット、アシッドバイオレット６Ｂのようなトリアリールメタン染料、ローダミンＢ、ローダミン６Ｇ、ローダミンＧエキストラ、エオシンＳ、エリトロシン、ローズベンガル、フルオレセインのようなキサンテン染料、メチレンブルーのようなチアジン染料、シアニンのようなシアニン染料が挙げられる。
【００８５】
又、図２に示した感光体を作製するには、１種又は２種以上のホール輸送性ポリマーあるいは結合剤を併用し溶解した溶液に電荷発生物質３の微粒子を分散せしめ、これを導電性支持体１上に塗布し乾燥して感光層２'を形成すればよい。
【００８６】
感光層２'の厚さは３〜５０μｍ、好ましくは５〜４０μｍが適当である。感光層２'に占めるホール輸送性ポリマーの量は４０〜１００重量％であり、また、感光層２'に占める電荷発生物質３の量は０．１〜５０重量％、好ましくは１〜２０重量％である。電荷発生物質３としては、例えばセレン、セレン−テルル、硫化カドミウム、硫化カドミウム−セレン、α−シリコンなどの無機材料、有機材料としては例えばシーアイピグメントブルー２５（カラーインデックスＣＩ２１１８０）、シーアイピグメントレッド４１（ＣＩ２１２００）、シーアイアシッドレッド５２（ＣＩ４５１００）、シーアイベーシックレッド３（ＣＩ４５２１０）、カルバゾール骨格を有するアゾ顔料（特開昭５３−９５０３３号公報に記載）、ジスチリルベンゼン骨格を有するアゾ顔料（特開昭５３−１３３４４５号公報）、トリフェニルアミン骨格を有するアゾ顔料（特開昭５３−１３２３４７号公報に記載）、ジベンゾチオフェン骨格を有するアゾ顔料（特開昭５４−２１７２８号公報に記載）、オキサジアゾール骨格を有するアゾ顔料（特開昭５４−１２７４２号公報に記載）、フルオレノン骨格を有するアゾ顔料（特開昭５４−２２８３４号公報に記載）、ビススチルベン骨格を有するアゾ顔料（特開昭５４−１７７３３号公報に記載）、ジスチリルオキサジアゾール骨格を有するアゾ顔料（特開昭５４−２１２９号公報に記載）、ジスチリルカルバゾール骨格を有するアゾ顔料（特開昭５４−１４９６７号公報に記載）などのアゾ顔料、例えばシーアイピグメントブルー１６（ＣＩ７４１００）などのフタロシアニン系顔料、例えばシーアイバットブラウン５（ＣＩ７３４１０）、シーアイバットダイ（ＣＩ７３０３０）などのインジゴ系顔料、アルゴスカーレットＢ（バイエル社製）、インダンスレンスカーレットＲ（バイエル社製）などのペリレン系顔料などが挙げられる。なお、これらの電荷発生物質は単独で用いられても２種以上が併用されてもよい。
【００８７】
又、上記の電荷発生物質の中で、特にフタロシアニン系顔料との組み合わせにより、高感度で且つ高耐久な感光体を得ることができる。フタロシアニン顔料としては、下記式で表されるフタロシアニン骨格を有する化合物で、Ｍ（中心金属）は、金属及び無金属（水素）の元素があげられる。
【００８８】
【化３１】
0003871826.tif 000021
【００８９】
ここであげられるＭ（中心金属）は、Ｈ、Ｌｉ、Ｂｅ、Ｎａ、Ｍｇ、Ａｌ、Ｓｉ、Ｋ、Ｃａ、Ｓｃ、Ｔｉ、Ｖ、Ｃｒ、Ｍｎ、Ｆｅ、Ｃｏ、Ｎｉ、Ｃｕ、Ｚｎ、Ｇａ、Ｇｅ、Ｙ、Ｚｒ、Ｎｂ、Ｍｏ、Ｔｃ、Ｒｕ、Ｒｈ、Ｐｄ、Ａｇ、Ｃｄ、Ｉｎ、Ｓｎ、Ｓｂ、Ｂａ、Ｈｆ、Ｔａ、Ｗ、Ｒｅ、Ｏｓ、Ｉｒ、Ｐｔ、Ａｕ、Ｈｇ、ＴＩ、Ｌａ、Ｃｅ、Ｐｒ、Ｎｄ、Ｐｍ、Ｓｍ、Ｅｕ、Ｇｄ、Ｔｂ、Ｄｙ、Ｈｏ、Ｅｒ、Ｔｍ、Ｙｂ、Ｌｕ、Ｔｈ、Ｐａ、Ｕ、Ｎｐ、Ａｍ等の単体、もしくは酸化物、塩化物、フッ化物、水酸化物、臭化物などの２種以上の元素からなる。中心金属は、これらの元素に限定されるものではない。本発明におけるフタロシアニン骨格を有する電荷発生物質とは、少なくとも一般式（Ｎ）の基本骨格を有していればよく、２量体、３量体など多量体構造を持つもの、さらに高次の高分子構造を持つものでもかまわない。また基本骨格に様々な置換基があるものでもかまわない。
【００９０】
これらの様々なフタロシアニンのうち、中心金属にＴｉＯを有するオキソチタニウムフタロシアニン、Ｈを有する無金属フタロシアニンは、感光体特性的に、特に好ましい。
【００９１】
またこれらのフタロシアニンは、様々な結晶系を持つことも知られており、例えばオキソチタニウムフタロシアニンの場合、α、β、γ、ｍ、ｙ型等、銅フタロシアニンの場合、α、β、γ等の結晶多系を有している。同じ中心金属を持つフタロシアニンにおいても、結晶系が変わることにより、種々の特性も変化する。その中で、感光体特性も、このような結晶系変化に伴い、変化することが報告されている。（電子写真学会誌  第２９巻  第４号（１９９０））、このことから、各フタロシアニンは、感光体特性的に、最適な結晶系が存在し、特にオキソチタニウムフタロシアニンにおいては、ｙ型の結晶系が望ましい。
【００９２】
また、これらの電荷発生物質は、フタロシアニン骨格を有する電荷発生物質を２種以上混合していてもかまわない。さらにそれ以外の電荷発生物質と混合していてもかまわない。この場合に混合する電荷輸送物質としては、無機系材料及び有機系材料があげられる。
【００９３】
無機系材料には、結晶セレン、アモルファス・セレン、セレン−テルル、セレン−テルル−ハロゲン、セレン−ヒ素化合物や、アモルファス・シリコン等が挙げられる。アモルファス・シリコンにおいては、ダングリングボンドを水素原子、ハロゲン原子でターミネートしたものや、ホウ素原子、リン原子等をドープとしたものが良好に用いられる。
【００９４】
一方、有機系材料としては、アズレニウム塩顔料、スクエアリック酸メチン顔料、カルバゾール骨格を有するアゾ顔料、トリフェニルアミン骨格を有するアゾ顔料、ジフェニルアミン骨格を有するアゾ顔料、ジベンゾチオフエン骨格を有するアゾ顔料、フルオレノン骨格を有するアゾ顔料、オキサジアゾール骨格を有するアゾ顔料、ビススチルベン骨格を有するアゾ顔料、ジスチリルオキサジアゾール骨格を有するアゾ顔料、ジスチリルカルバゾール骨格を有するアゾ顔料、ペリレン系顔料、アントラキノン系または多環キノン系顔料、キノンイミン系顔料、ジフェニルメタン及びトリフェニルメタン系顔料、ベンゾキノン及びナフトキノン系顔料、シアニン及びアゾメチン系顔料、インジゴイド系顔料、ビスベンズイミダゾール系顔料などが挙げられる。
【００９５】
更に、図３に示した感光体を作製するには、導電性支持体１以上に電荷発生物質を真空蒸着するか、あるいは電荷発生物質の微粒子３を必要によって結合剤を溶解した適当な溶媒中に分散した分散液を塗布し乾燥するかして、更に必要であればバフ研磨などの方法によって表面仕上げ、膜厚調整などを行って電荷発生層５を形成し、この上に１種又は２種以上のホール輸送性ポリマーあるいは結合剤と併用し溶解した溶液を塗布し乾燥して電荷輸送層４を形成すればよい。
【００９６】
なおここで電荷発生層５の形成に用いられる電荷発生物質は、前記の感光層２'の説明と同じものである。
【００９７】
電荷発生層５の厚さは５μｍ以下、好ましくは２μｍ以下であり、電荷輸送層４の厚さは３〜５０μｍ、好ましくは５〜４０μｍが適当である。電荷発生層５が電荷発生層物質の微粒子３を結合剤中に分散させたタイプのものにあっては、電荷発生物質の微粒子３の電荷発生層５に占める割合は１０〜１００重量％、好ましくは５０〜１００重量％程度である。また、電荷輸送層４に占めるホール輸送性ポリマーの量は４０〜１００重量％である。
【００９８】
なお、図３における感光層２''に低分子電荷輸送物質を含有してもよいことは前記のとおりであるが、ここに用いられる該電荷輸送物質としては下記のものが挙げられる。
【００９９】
オキサゾール誘導体、オキサジアゾール誘導体（特開昭５２−１３９０６５号、同５２−１３９０６６号公報に記載）、イミダゾール誘導体、トリフェニルアミン誘導体（特開平３−２８５９６０号公報に記載）、ベンジジン誘導体（特公昭５８−３２３７２号公報に記載）、α−フェニルスチルベン誘導体（特開昭５７−７３０７５号公報に記載）、ヒドラゾン誘導体（特開昭５５−１５４９５５号、同５５−１５６９５４号、同５５−５２０６３号、同５６−８１８５０号などの公報に記載）、トリフェニルメタン誘導体（特公昭５１−１０９８３号公報に記載）、アントラセン誘導体（特開昭５１−９４８２９号公報に記載）、スチリル誘導体（特開昭５６−２９２４５号、同５８−１９８０４３号各公報に記載）、カルバゾール誘導体（特開昭５８−５８５５２号公報に記載）、ピレン誘導体（特開平２−９４８１２号公報に記載）など。
【０１００】
図４に示した感光体を作成するには、図３に示した感光体上に本発明のホール輸送性ポリマーを単独であるいは結合剤と併用して溶解し塗布し、乾燥して、保護層６が設けられる。保護層の厚さは０．１５〜１０μｍが好ましい。保護層６中に占める本発明のホール輸送性ポリマーの量は４０〜１００重量％である。
【０１０１】
図５に示した感光体を作成するには、導電性支持体１上にホール輸送性ポリマーあるいは結合剤と併用し溶解した溶液を塗布し、乾燥して電荷輸送層４を形成したのち、この電荷輸送層の上に電荷発生層物質の微粒子を必要によって結合剤を溶解した溶媒中に分散した分散液をスプレー塗工等の方法で塗布乾燥して電荷発生層５を形成すればよい。電荷発生層あるいは電荷輸送層の量比は図３で説明した内容と同様である。
【０１０２】
このようにして得られた感光体の電荷発生層５の上に前述の保護層６を形成することにより、図６に示す感光体を作成できる。
【０１０３】
なお、これらのいずれの感光体製造においても、導電性支持体１には、アルミニウムなどの金属板又は金属箔、アルミニウムなどの金属を蒸着したプラスチックフィルム、あるいは導電処理を施した紙などが用いられる。
【０１０４】
又、結合剤としては、ポリアミド、ポリウレタン、ポリエステル、エポキシ樹脂、ポリケトン、ポリカーボネートなどの縮合樹脂や、ポリビニルケトン、ポリスチレン、ポリ−Ｎ−ビニルカルバゾール、ポリアクリルアミドのようなビニル重合体などが用いられるが、絶縁性で且つ接着性のある樹脂はすべて使用できる。
【０１０５】
必要により可塑剤を加えることができる。そうした可塑剤としてはハロゲン化パラフィン、ジメチルナフタリン、ジブチルフタレートが例示できる。また必要に応じて酸化防止剤、光安定剤、熱安定剤、滑剤などの添加剤を加えることができる。
【０１０６】
更に、以上のようにして得られる感光体には導電性支持体と感光層の間に、必要に応じて接着層又はバリヤ層を設けることができる。これらの層に用いられる材料としては、ポリアミド、ニトロセルロース、酸化アルミニウム、酸化チタンなどであり、また膜厚は５μｍ以下が好ましい。
【０１０７】
本発明の感光体を用いて複写を行うには、感光面に帯電、露光を施した後、現像を行い必要によって紙などへ転写を行う。
【０１０８】
本発明の感光体は感度が高く、特に耐久性に優れている。
【０１０９】
【発明の実施の形態】
以下、実施例により本発明を説明する。なお、下記実施例において部はすべて重量部である。
【０１１０】
実施例１
窒素気流下、乾燥Ｎ，Ｎ−ジメチルホルムアミド（ＤＭＦ）４０ｍｌにジオールとして１，４−ビス｛４−［Ｎ−フェニル−Ｎ−（４−ヒドロキシフェニル）アミノ］スチリル｝ベンゼン６．０２部を溶解、加熱した。８０℃でヘキサメチレンジイソシアナート１．３８部を乾燥ＤＭＦ１０ｍｌに溶解したものを滴下した。３０分撹拌した後、得られた沈澱物をろ取した。このものにＤＭＦ溶解−冷メタノール沈殿の処理を２回実施し、沈殿物をろ取、乾燥して下記構造式（樹脂Ｎｏ．１）のポリウレタン樹脂を得た。得られた目的物は６．４８部で収率は９９．１％であった。この物の分子量をゲルパーミエーションクロマトグラフィーにより測定したところポリスチレン換算の分子量は、数平均分子量で１８３００、重量平均分子量で３５９００であった。単結晶ＮａＣｌ板上のキャスト膜として測定した赤外吸収スペクトルを図７に示す。
【０１１１】
【化３２】
0003871826.tif 000022
【０１１２】
実施例２
窒素気流下、１，４−ビス｛４−［Ｎ−フェニル−Ｎ−（４−ヒドロキシフェニル）アミノ］スチリル｝ベンゼン６．０２部を乾燥した１，３−ジメチル−２−イミダゾリジノン２５ｍｌに６０〜６５℃で溶解した。乾燥した１，３−ジメチル−２−イミダゾリジノン１０ｍにヘキサメチレンジイソシアナート１．７５部を溶解したものを１５分で滴下した。その後、９５〜１００℃に加熱し、２時間撹拌した。触媒としてジブチルスズラウレート０．０５部を加え、さらに２時間撹拌した後、フェノール０．０８部を加えて３０分撹拌した。室温まで冷却した後、反応液をメタノール４６０ｍｌ中に滴下した。得られた沈澱物をろ取、メタノール洗浄した。このものにテトラヒドロフラン溶解−メタノール沈澱の処理を２回実施し、実施例１と同じ構造のポリウレタン樹脂を得た。得られた目的物は５．４０部で収率は８２．６％であった。この物の分子量をゲルパーミエーションクロマトグラフィーにより測定したところポリスチレン換算の分子量は、数平均分子量で１０７９０、重量平均分子量で１２９００であった。単結晶ＮａＣｌ板上のキャスト膜として測定した赤外吸収スペクトルを図８に示す。
【０１１３】
実施例３
ジイソシアナート化合物として４，４’−ジフェニルメタンジイソシアナートを用いる他は実施例４と同様にして下記構造式（樹脂Ｎｏ．２）のポリウレタン樹脂を得た。収率は９８．７％であった。この物の分子量をゲルパーミエーションクロマトグラフィーにより測定したところポリスチレン換算の分子量は、数平均分子量で１５９００、重量平均分子量で３３８００であった。又、示差走査熱量測定から求めたガラス転移温度は１８３．７℃であった。単結晶ＮａＣｌ板上のキャスト膜として測定した赤外吸収スペクトルを図９に示す。
【０１１４】
【化３３】
0003871826.tif 000023
【０１１５】
実施例４
ジイソシアナート化合物として２，４−トリレンジイソシアナートを用いる他は実施例４と同様にして下記構造式（樹脂Ｎｏ．３）のポリウレタン樹脂を得た。収率は８６．９％であった。この物の分子量をゲルパーミエーションクロマトグラフィーにより測定したところポリスチレン換算の分子量は、数平均分子量で１１４２０、重量平均分子量で１４１３０であった。単結晶ＮａＣｌ板上のキャスト膜として測定した赤外吸収スペクトルを図１０に示す。
【０１１６】
【化３４】
0003871826.tif 000024
【０１１７】
実施例５
ジイソシアナート化合物としてイソホロンジイソシアナートを用いる他は実施例４と同様にして下記構造式（樹脂Ｎｏ．４）のポリウレタン樹脂を得た。収率は５３．７％であった。この物の分子量をゲルパーミエーションクロマトグラフィーにより測定したところポリスチレン換算の分子量は、数平均分子量で６５７０、重量平均分子量で７４００であった。単結晶ＮａＣｌ板上のキャスト膜として測定した赤外吸収スペクトルを図１１に示す。
【０１１８】
【化３５】
0003871826.tif 000025
【０１１９】
実施例６
ジオールとして１，４−ビス｛４−［Ｎ−フェニル−Ｎ−（４−ヒドロキシフェニル）アミノ］スチリル｝ベンゼンの代わりにＮ−｛４−［１，１−ビス（４−ヒドロキシフェニル）エチル］フェニル｝−Ｎ，Ｎ−ビス（４−トリル）アミンを使用する他は実施例３と同様にして下記構造式（樹脂Ｎｏ．５）のポリウレタン樹脂を得た。収率は８３．６％であった。この物の分子量をゲルパーミエーションクロマトグラフィーにより測定したところポリスチレン換算の分子量は、数平均分子量で１５１００、重量平均分子量で２６１００であった。単結晶ＮａＣｌ板上のキャスト膜として測定した赤外吸収スペクトルを図１２に示す。
【０１２０】
【化３６】
0003871826.tif 000026
【０１２１】
実施例７
ジオールとして１，４−ビス｛４−［Ｎ−フェニル−Ｎ−（４−ヒドロキシフェニル）アミノ］スチリル｝ベンゼンの代わりにＮ−｛４−［１，１−ビス（４−ヒドロキシフェニル）エチル］フェニル｝−Ｎ，Ｎ−ビス（４−トリル）アミンを使用し、ジイソシアナート化合物としてヘキサメチレンジイソシアナートの代わりに４，４’−ジフェニルメタンジイソシアナートを用いる他は実施例４と同様にして下記構造式（樹脂Ｎｏ．６）のポリウレタン樹脂を得た。収率は６０．６％であった。ＫＢｒ錠剤法により測定した赤外吸収スペクトルを図１３に示す。
【０１２２】
【化３７】
0003871826.tif 000027
【０１２３】
実施例８
ジオールとして１，４−ビス｛４−［Ｎ−フェニル−Ｎ−（４−ヒドロキシフェニル）アミノ］スチリル｝ベンゼンの代わりにＮ−｛４−［１，１−ビス（４−ヒドロキシフェニル）エチル］フェニル｝−Ｎ，Ｎ−ビス（４−トリル）アミンを使用し、ジイソシアナート化合物としてヘキサメチレンジイソシアナートの代わりに２，４−トリレンジイソシアナートを用いる他は実施例４と同様にして下記構造式（樹脂Ｎｏ．７）のポリウレタン樹脂を得た。収率は６１．０％であった。単結晶ＮａＣｌ板上のキャスト膜として測定した赤外吸収スペクトルを図１４に示す。
【０１２４】
【化３８】
0003871826.tif 000028
【０１２５】
（感光体実施例）
実施例９
アルミ板上にメタノール／ブタノール混合溶媒に溶解したポリアミド樹脂（ＣＭ−８０００：東レ社製）溶液をドクターブレードで塗布し、自然乾燥して０．３μｍの中間層を設けた。この上に電荷発生物質として下記式で表されるビスアゾ化合物をシクロヘキサンと２−ブタノンの混合溶媒中でボールミルにより粉砕し、得られた分散液をドクターブレードで塗布し、自然乾燥して０．５μｍの電荷発生層を形成した。
【０１２６】
【化３９】
0003871826.tif 000029
【０１２７】
次に、電荷輸送物質として実施例１で得られた樹脂Ｎｏ．１のポリウレタン樹脂をテトラヒドロフランに溶解し、この溶液を前記電荷発生層上にドクターブレードで塗布し、自然乾燥し、次いで１２０℃で２０分間乾燥して厚さ２０μｍの電荷輸送層を形成して感光体Ｎｏ．１を作製した。
【０１２８】
かくしてつくられた感光体Ｎｏ．１について市販の静電複写紙試験装置［（株）川口電機製作所製ＳＰ４２８型］を用いて暗所で−６ｋＶのコロナ放電を２０秒間行って帯電せしめた後、感光体の表面電位Ｖm（Ｖ）を測定し、更に２０秒間暗所に放置した後、表面電位Ｖ0（Ｖ）を測定した。次いで、タングステンランプ光を感光体表面での照度が４．５  ｌｕｘになるように照射して、Ｖ0が１／２になるまでの時間（秒）を求め、露光量Ｅ1/2（ｌｕｘ・ｓｅｃ）を算出した。その結果を、以下に示す。
【０１２９】
Ｖm（Ｖ）                １３５５
Ｖ0（Ｖ）                １０９０
Ｅ1/2（ｌｕｘ・ｓｅｃ）  ０．９７
実施例１０
実施例９で用いられた樹脂の代わりに実施例５で得られた樹脂Ｎｏ．２のポリウレタン樹脂を用いる以外は実施例９と同様にして感光体Ｎｏ．２を作製し、評価した。その結果を以下に記す。
【０１３０】
Ｖm（Ｖ）                １２８８
Ｖ0（Ｖ）                  ９８０
Ｅ1/2（ｌｕｘ・ｓｅｃ）  １．０１
また、以上の各感光体を市販の電子写真複写機を用いて帯電せしめた後、原図を介して光照射を行って静電潜像を形成せしめ、乾式現像剤を用いて現像し、得られた画像（トナー画像）を普通紙上に静電転写し、定着したところ、鮮明な転写画像が得られた。現像剤として湿式現像剤を用いた場合も同様に鮮明な転写画像が得られた。
【０１３１】
【発明の効果】
本発明のホール輸送性ポリマーは従来の低分子分散型ポリマーに比べて電気的特性を損なうことなく耐摩耗性や耐熱性に優れた特性を有している為、これら機械的特性や熱的特性を要求される有機半導体用材料として好適に使用することができる。また、この物を感光層中に用いた電子写真用感光体は電気的特性を損なうことなく感光層の機械的強度を上げることができ、高感度で高耐久の感光体を提供できる。特に、この物を感光層表面に使用する感光体構成では、その機械的特徴を最大限発揮することができ、耐摩耗性を向上させた感光体を提供できる。
【図面の簡単な説明】
【図１】本発明に係る電子写真用感光体の層構成の一例を示す断面図。
【図２】本発明に係る電子写真用感光体の層構成の他の例を示す断面図。
【図３】本発明に係る電子写真用感光体の層構成の他の例を示す断面図。
【図４】本発明に係る電子写真用感光体の層構成の他の例を示す断面図。
【図５】本発明に係る電子写真用感光体の層構成の他の例を示す断面図。
【図６】本発明に係る電子写真用感光体の層構成の他の例を示す断面図。
【図７】本発明の樹脂Ｎｏ．１（実施例１）の赤外線吸収スペクトル図。
【図８】本発明の樹脂Ｎｏ．２（実施例３）の赤外線吸収スペクトル図。
【図９】本発明の樹脂Ｎｏ．３の赤外線吸収スペクトル図。
【図１０】本発明の樹脂Ｎｏ．４の赤外線吸収スペクトル図。
【図１１】本発明の樹脂Ｎｏ．５の赤外線吸収スペクトル図。
【図１２】本発明の樹脂Ｎｏ．６の赤外線吸収スペクトル図。
【図１３】本発明の樹脂Ｎｏ．７の赤外線吸収スペクトル図。
【図１４】本発明の樹脂Ｎｏ．８の赤外線吸収スペクトル図。
【符号の説明】
１    導電性支持体
２，２’，２''，２'''，２''''，２'''''     感光層
３    電荷発生物質
４    電荷輸送層又は電荷輸送媒体
５    電荷発生層
６    保護層
【図１】
0003871826.tif 000041
【図２】
0003871826.tif 000042
【図３】
0003871826.tif 000043
【図４】
0003871826.tif 000044
【図５】
0003871826.tif 000045
【図６】
0003871826.tif 000046
【図７】
0003871826.tif 000047
【図８】
0003871826.tif 000048
【図９】
0003871826.tif 000049
【図１０】
0003871826.tif 000050
【図１１】
0003871826.tif 000051
【図１２】
0003871826.tif 000052
【図１３】
0003871826.tif 000053
【図１４】
0003871826.tif 000054